FR 3084367 A1 20200131 FR 1857003 A 20180727 PROCEDE DE PREPARATION DE COMPOSES A GROUPEMENT ALKOXYSILYL La présente invention a pour objet un procédé de préparation de composés à groupement alkoxysilyl, notamment à groupement terminal alkoxysilyl, et plus particulièrement de polymères à groupement terminal alkoxysilyl. Elle concerne également les nouveaux composés ainsi préparés. Les polymères et autres composés à groupements terminaux alkoxysilyl sont bien connus dans le domaine des adhésifs et mastics. En effet, les compositions adhésives qui comprennent un tel polymère en combinaison avec un catalyseur et éventuellement une charge, peuvent être appliquées en couche fine sur au moins un de deux substrats à assembler. Un polymère à groupements terminaux alkoxysilyl réagit, à température ambiante, par réticulation en présence d'eau (en provenance du milieu ambiant et/ou des substrats), ce qui conduit à la formation d'un joint adhésif cohésif assurant la solidité de l'assemblage de ces deux substrats. Ce joint adhésif est principalement constitué dudit polymère réticulé en un réseau tridimensionnel qui est formé par les chaînes polymériques reliées entre elles par des liaisons de type siloxane. La réticulation peut avoir lieu avant ou après la mise en contact des deux substrats et l'application, le cas échéant, d'une pression au niveau de leur surface de tangence. Des composés à groupements terminaux alkoxysilyl autres qu'un polymère peuvent être également utilisés dans le domaine des adhésifs et mastics en tant que promoteurs d'adhésion, agent réticulant (en anglais "cross-linking agent") ou encore agent déshydratant (en anglais "water scavenger"). Des polyéthers à groupements terminaux alkoxysilyl sont largement disponibles dans le commerce, notamment auprès de la société KANEKA sous la dénomination de Polymères MS ou MS Polymers pour « Nlodified Silane Polymers » en anglais. Un procédé bien connu pour préparer de tels polyéthers à groupements terminaux alkoxysilyl comprend la production d'un polyether à groupements terminaux OH, la conversion desdits groupements en oléfine, et l'hydrosilylation des doubles liaisons allyliques terminales en présence d'un catalyseur au platine. Page 2 La demande WO 2009/106699 de BOSTIK décrit également un procédé de préparation d'un polyéther-polyuréthane à groupements terminaux alkoxysilyl qui comprend la réaction d'un isocyanatosilane avec un polyéther-polyuréthane comprenant 2 groupes terminaux -OH. 5 On connaît encore, notamment par la demande EP 2583988 de Bostik, un procédé de préparation d'un polyéther-polyuréthane à groupements terminaux alkoxysilyl qui comprend la réaction d'un aminosilane avec un polyéther-polyuréthane comprenant 2 groupes terminaux -NCO. Il est toutefois toujours souhaitable d'enrichir les voies d'accès aux composés à 10 groupements terminaux alkoxysilyl, et de mettre à la disposition du formulateur de compositions adhésives et de mastic, de nouveaux composés à groupements terminaux alkoxysilyl pouvant être inclus dans lesdites compositions et susceptible d'améliorer les solutions aux nombreux problèmes pratiques de collage rencontrés par les utilisateurs finaux. La présente invention a ainsi pour but de proposer un nouveau procédé de 15 préparation de composés, notamment de polymères, ayant au moins un groupement alkoxysilyl. Elle a également pour but de proposer de nouveaux composés à groupements terminaux alkoxysilyl obtenu par ledit procédé. La présente invention concerne en premier lieu un procédé de préparation d'un 20 composé (A) comprenant au moins un groupement F alkoxysilyl de formule (I) : - X-C-CH= CH- R1-Si(R2)p(OR3)(3_p) I I O (I) dans laquelle : - X représente -O- ou le groupe dans lequel représente un atome 25 d'hydrogène ou un radical alkyle comprenant de 1 à 20 atomes de carbone, de préférence de 1 à 4 atomes de carbone ; - Ri est un radical hydrocarboné, saturé ou insaturé, linéaire ou ramifié, comprenant de 1 à 20 atomes de carbone, de préférence de 1 à 9 atomes de carbone et encore plus préférentiellement de 1 à 2 atomes de carbone ; 30 - R2 représente un radical alkyl linéaire ou ramifié comprenant de 1 à 4 atomes de carbone, avec la possibilité que, lorsqu'il y a plusieurs radicaux R2, ces derniers soient identiques ou différents ; Page 3 - R3 représente un radical alkyl linéaire ou ramifié comprenant de 1 à 4 atomes de carbone, avec la possibilité que, lorsqu'il y a plusieurs radicaux R3, ces derniers soient identiques ou différents, et avec la possibilité, en outre, que deux groupements OR' puissent être engagés dans un même cycle ; 5 - p est un nombre entier égal à 0, 1 ou 2, de préférence égal à 0 ou 1 ; et ledit procédé comprenant une réaction de métathèse croisée en présence : (i) d'un composé (B) comprenant au moins un groupement F' de type acrylate et de formule (I') : -X(C=O)-CH=CH2 10 (I') dans laquelle X est tel que défini ci-dessus ; (ii) d'un silane ct-oléfinique (C) de formule (11) : H2C, = Si(R2)p(OR3)(3-p) 15 ; dans laquelle R', R2 et 1?..3 sont tels que définis ci-dessus ; et (iii) d'un catalyseur de métathèse (D) choisi parmi le catalyseur de GRUBBS de 2e' génération (G2) de formule : 20 CH3 et le catalyseur de HOVEYDA-GRUBBS de 2c2" génération (HG2) de formule : Page 4 CH3 Il a en effet été trouvé que ledit procédé permet de convertir le groupement F' de type acrylate du composé (B) en un groupement F alkoxysily de formule (1) avec un taux élevé de conversion, généralement supérieur à 70%. 5 Les lettres utilisées pour nommer les radicaux et groupes génériques qui apparaissent dans les différentes formules ci-dessus conservent, dans le présent texte, la même définition que donnée ci-dessus, en l'absence d'indication contraire. 10 1- Composé polymère (A) et polymère précurseur (B) correspondant : Selon un ler mode de réalisation, le composé (A) est un polymère dont la chaîne principale est choisie : - lorsque X est -0-, parmi un polyéther, un polyester, un polyène, un poly(meth)acrylate ou un polyuréthane; et 15 - lorsque X est le groupe -NR1-, parmi un polyéther, un polyène, un poly(meth)acrylate ou un polyuréthane , et qui comprend au moins un groupement F de formule (I), de préférence terminal, préférentiellement au moins 2 groupements terminaux F de formule (I) et, encore plus préférentiellement 2 groupements terminaux F de formule (I). 20 Ledit polymère (A) est alors avantageusement obtenu à partir d'un polymère (B) dont la chaîne principale est identique à celle du polymère (A) et qui comprend au moins un groupement F' de formule (I'), de préférence terminal, préférentiellement au moins 2 groupements F' de formule (1') et, encore plus préférentiellement 2 groupements terminaux F' de formule (1'). 25 On entend par polymère un composé dont la chaîne principale est constituée par la répétition d'au moins 2 unités monomères (ou unités de répétition) et dont la masse molaire, mesurée par exemple par RMN ou spectrométrie de masse, est comprise entre 1000 et 50000 Page 5 g/mole. On entend par groupement terminal un groupement situé à l'une des extrémités de la chaîne principale. Le polymère à groupement terminal alkoxysilyl (A), ainsi que le polymère précurseur (B), présente une masse molaire moyenne allant de 1000 à 50000 g/mol, de préférence de 1000 5 à 40000 g/mol, et de préférence encore de 1000 à 30000 g/mol. La masse molaire moyenne des polymères peut être mesurée par des méthodes bien connues de l'homme du métier, par exemple par RMN, spectrométrie de masse et chromatographie d'exclusion stérique en utilisant des étalons de type polystyrène. Lorsque la chaîne principale des polymères (B) et (A) est constituée par un 10 polyuréthane, ce dernier est avantageusement choisi parmi un polyéther-polyuréthane, un polyester-polyuréthane, un polyéther-polyester-polyuréthane, un polyène-polyuréthane, un polyéther-polyène-polyuréthane ou un poly(meth)acrylate-polyuréthane. 15 1. Préparation d'un polymère (B) comprenant au moins 1 groupement terminal acrvlate (F' de formule (I') dans laquelle X est -O-) : 1.1. Préparation dudit polymère (B) dont la chaîne principale est choisie parmi un polyéther, un polyester, un polyène ou un poly(meth)acrylate : 20 Ledit polymère (B) est préparé par réaction d'au moins un polyol qui est choisi parmi: - un polyether polyol (de préférence un polyether diol ou triol) ; - un polyester polyol (de préférence un polyester diol) ; - un polyène polyol (de préférence un polyène diol) ; ou - un poly(meth)acrylate polyol (de préférence un poly(meth)acrylate diol) ; 25 avec soit le chlorure de l'acide acrylique, soit l'anhydride acrylique soit encore un i socyanatoal kyl acryl ate dans des quantités tel les que le rapport molaire respectif OFF-C(-0)C1, OH/[-C(=0)-]2-0- ou encore OH/NCO est inférieur ou égal à 1, de préférence va de 0,90 à 1,00, de manière davantage préférée de 0,95 à 1,00, et encore plus préférentiellement est égal à 1. Il est fait référence pour une description de cette réaction à la demande de brevet EP 30 0992480 de UCB et la demande de brevet US 6602963 de MERCK. L'isocyanatoalkylacrylate est décrit plus loin dans le présent au paragraphe 1.2.2. Le(s) polyol(s) utilisé(s) pour la préparation dudit polymère (B) peu(ven)t être choisi(s) parmi ceux dont la masse moléculaire moyenne en nombre (Mn) va de 1000 à 40 000 Page 6 g/mol, de préférence de 1000 à 30 000 g/mol, et encore plus préférentiellement de 1000 à 22 000 g/mol. De préférence, leur fonctionnalité hydroxyle va de 1 à 6, préférentiellement de 2 à 3. La fonctionnalité hydroxyle est le nombre moyen de fonction hydroxyle par mole de polyol. 5 Dans le cas d'une fonctionnalité hydroxyle égale à 2, les groupes -OH sont préférentiellement situés aux 2 extrémités de la chaîne principale du polymère. De préférence, le(s) polyol(s) utilisable(s) selon l'invention présente(nt) un indice hydroxyle (10H) (moyen) allant de 1 à 337 milligrammes de KOH par gramme de polyol (mg KOH/g), de préférence de 2 à 337 mg KOH/g, de préférence encore de 3 à 337 mg KOH/g 10 Selon un mode de réalisation particulier, l'indice hydroxyle de polyol(s) présentant une fonctionnalité hydroxyle de 2 va de 2 à 112 mg KOH/g, de préférence de 3 à 112 mg KOH/g, de préférence encore de 5 à 112 mg KOH/g. Selon un mode de réalisation particulier, l'indice hydroxyle de polyol(s) présentant une fonctionnalité hydroxyle de 3 va de 4 à 168 mg KOH/g, de préférence 5 à 168 mg KOH/g, 15 de préférence encore de 7 à 168 mg KOH/g. L'indice hydroxyle (I0H) d'un polyol est le nombre de moles de fonctions -011 présentes pour 1 gramme dudit polyol, exprimé sous la forme du nombre équivalent de milligrammes de KOH mesuré expérimentalement pour neutraliser l'acide acétique qui se combine à 1 gramme dudit polyol par une réaction d'acétylation. 20 Le(s) polyol(s) utilisable(s) peu(ven)t être choisi(s) parmi les polyols aromatiques, les polyols aliphatiques, les polyols arylaliphatiques et les mélanges de ces composés. Des polymères (B) comprenant au moins 2 groupements terminaux acrylates et dont la chaîne principale est choisie parmi un polyéther, un polyester, un polyène ou un 25 poly(méth)acryl ate sont également disponibles commercialement. On peut citer par exemple les poly(propylène) glycols diacrylate liquides ayant une masse moléculaire en nombre (Mn) de 1 000 à 4 000 g/mol disponibles chez ADVANCED ORGANIC SYNTHESIS de formule suivante : 30 On peut également citer comme polyesters diacrylate les CN2203 (Mn = 3400 g/mol) et CN2505 (Mn = 1 000 g/mol) disponibles chez SARTOMER. Page 7 On peut également citer les poly(butadiene) diacrylates liquides insaturés de masse moléculaire en nombre (Mn) allant de 1400 à 3000 g/mol disponibles chez OSAKA ORGANIC CHEMICAL INDUSTRY ou SAN ESTERS sous les références commerciales BAC-15 et BAC-45 et de formule suivante : 5 ainsi que les équivalents poly(butadiene) diacrylates saturés disponibles chez SARTOMER On peut également citer par exemple les poly(isoprène) diacrylates liquides insaturés de formule suivante : 10 dans laquelle m et n sont des entiers tels que la masse moléculaire en nombre va de 1000 à 10000 g/mole, préférentiellement de 1000 à 5000 g/mole ; ainsi que les équivalents poly(isoprene) diacrylate saturés disponibles commercialement chez OSAKA ORGANIC CHEMICAL INDUSTRY sous la référence commerciale SPIDA. 15 On peut également citer les dérivés alkoxylés de poly(butadiène) diacrylates décrit dans la demande WO 2007,090,634 de CRAY VALLEY de formule : R° (P I butadiène Résine z dans laquelle R = H, Me, Et, Bu ou Phenyl, R' = Hou Me, n = 1 à 100 et z = 1 à 3. Parmi les polyoléfines diols saturées ou insaturées pouvant être utilisées pour la 20 synthèse, on peut enfin citer les références commerciales POYL BD, POLY IP et EPOL de chez IDEMITSU KOSAN. Page 8 1.1.1. Polyester polyols : Selon l'invention, le(s) polyester polyol(s) peut(vent) avoir une masse moléculaire moyenne en nombre allant de 1 000 g/mol à 10 000 g/mol, de préférence de 1 000 g/mol à 6 000 g/mol. 5 Les polyester polyols peuvent être choisis parmi les polyester diols et les polyester triols, et de préférence parmi les polyester diols. Parmi les polyester polyols, on peut par exemple citer : - les polyesters polyols d'origine naturelle tel que l'huile de ricin ; - les polyesters polyols résultant de la polycondensation : 10 - d'un ou plusieurs polyols aliphatiques (linéaires, ramifiés ou cycliques) ou aromatiques tels que par exemple le monoéthylène glycol, le diéthylène glycol, le 1,2- propanediol, le 1,3-propanediol, le 1,4-butanediol, le butènediol, le 1,6-hexanediol, le cyclohexane diméthanol, le tricyclodécane diméthanol, le néopentyl glycol, le cyclohexane diméthanol, le glycérol, le triméthylolpropane, le 1,2,6-hexanetriol, le sucrose, le glucose, le 15 sorbitol, le pentaérythritol, le mannitol, la N-méthyldiéthanolamine, la triéthanolamine, un alcool gras dimère, un alcool gras trimère et leurs mélanges, avec - un ou plusieurs acide polycarboxyl i que ou son dérivé ester ou anhydride tel que l'acide 1,6-hexanedioïque (acide adipique), l'acide dodécanedioïque, l'acide azélaïque, l'acide sébacique, l'acide adipique, l'acide 1,18-octadécanedioïque, l'acide phtalique, l'acide 20 isophtalique, l'acide téréphtalique, l'acide succinique, un acide gras dimère, un acide gras trimère et les mélanges de ces acides, un anhydride insaturé tel que par exemple l'anhydride maléique ou phtalique, ou une lactone telle que par exemple la caprolactone. - les estolides polyols résultant de la polycondensation d'un ou plusieurs hydroxyacides, tel que l'acide ricinoléïque, sur un diol (on peut par exemple citer les 25 « POLYCINO D-1000» et « POLYCIN® D-2000» disponibles chez VERTELLUS). Les polyester polyols suscités peuvent être préparés de manière conventionnelle, et sont pour 1 a plupart disponibles commercialement. Parmi les polyesters polyols, on peut par exemple citer les produits suivants de fonctionnalité hydroxyle égale à 2 : 30 - le « TONE® 0240 » (commercialisé par UNION CARBIDE) qui est une polycaprolactone de masse moléculaire moyenne en nombre d'environ 2000 g/mol, et un point de fusion de 50°C environ, - le « DYNACOLL® 7381 » (comercialisé par EVONIK) de masse moléculaire moyenne en nombre d'environ 3500 g/mol, et ayant un point de fusion de 65°C environ, Page 9 - le « DYNACOLL® 7360» (commercialisé par EVONIK) qui résulte de la condensation de l'acide adipique avec l'hexanediol, et a une masse moléculaire moyenne en nombre d'environ 3500 g/mol, et un point de fusion de 55°C environ, - le « DYNACOLE® 7330» (commercialisé par EVONIK) de masse moléculaire 5 moyenne en nombre d'environ 3500 g/mol, et ayant un point de fusion de 85°C environ, - le « DYNACOLL® 7363 » (commercialisé par EVONIK) qui résulte également de la condensation de l'acide adipique avec l'hexanediol, et a une masse moléculaire moyenne en nombre d'environ 5500 g/mol, et un point de fusion de 57°C environ, - le « DYNACOLL® 7250 » (commercialisé par EVONIK) : polyester polyol ayant 10 une viscosité de 180 Pa.s à 23°C, une masse moléculaire moyenne en nombre Mn égale à 5 500 g/mol, et une Tg égale à -50°C, - le « KURARAY® P-6010» (commercialisé par KURARAY) : polyester polyol ayant une viscosité de 68 Pa.s à 23°C, une masse moléculaire moyenne en nombre Mn égale à 6 000 g/mol, et une Tg égale à -64°C, 15 - le « KUR_ARAY® P-10010» (commercialisé par KURARAY) polyester polyol ayant une viscosité de 687 Pa.s à 23°C, et une masse moléculaire moyenne en nombre Mn égale à 10 000 g/mol, - le « REALKYD® XTR 10410 » (commercialisé par la société CRAY VALLEY) : polyester polyol ayant de masse moléculaire moyenne en nombre Mn voisine de 1000 g/mol et 20 dont l'indice hydroxyle va de 108 à 116 mg KOH/g. Il s'agit d'un produit issu de la condensation d'acide adipique, de diéthylèneglycol et de monoéthylèneglycol, - le « DEKATOL® 3008 » (commercialisé par la société BOSTIIC) de masse molaire moyenne en nombre Mn voisine de 1060 g/mol et dont l'indice hydroxyle va de 102 à 112 mg KOH/g. Il s'agit d'un produit issu de la condensation d'acide adipique, de diéthylèneglycol et 25 de monoéthylèneglycol. 1.1.2. Polvéther polyols : Selon l'invention, le(s) polyéther polyol(s) peut(vent) avoir une masse moléculaire moyenne en nombre allant de 1000 à 30 000 g/mol, de préférence de 1000 à 20 000 g/mol. 30 Le(s) polyéther polyol(s) utilisable(s) selon l'invention est (sont) de préférence choisi(s) parmi les polyoxyalkylène polyols, dont la partie alkylène, linéaire ou ramifiée, comprend de 1 à 4 atomes de carbone, plus préférentiellement de 2 à 3 atomes de carbone. Plus préférentiellement, le(s) polyéther polyol(s) utilisable(s) selon l'invention est (sont) de préférence choisi(s) parmi les polyoxyalkylène diols ou polyoxyalkylène triols, dont Page 10 la partie alkylène, linéaire ou ramifiée, comprend de 1 à 4 atomes de carbone, plus préférentiellement de 2 à 3 atomes de carbone. A titre d'exemple de polyoxyalkylène diols ou triols utilisables selon l'invention, on peut citer : 5 - les polyoxypropylène diols ou triols (aussi désignés par polypropylène glycol (PPG) diols ou triols) ayant une masse moléculaire moyenne en nombre (Mn) allant de 1000 à 18 000 g/mol ; - les polyoxyéthylène diols ou triols (aussi désignés par polyéthylène glycol (PEG) diols ou triols) ayant une masse moléculaire moyenne en nombre (Mn) allant de 1000 à 18 000 10 g/mol; - et leurs mélanges. Les polyéther polyols suscités peuvent être préparés de manière conventionnelle, et sont largement disponibles dans le commerce. Ils peuvent être obtenus par polymérisation de l'oxyde d'alkylène correspondant en présence d'un catalyseur basique (par exemple de la 15 potasse) ou d'un catalyseur à base d'un double complexe métal-cyanure. A titre d'exemple de polyéther diol, on peut citer les polyoxypropylène diol s commercialisés sous la dénomination « ACCLAIM® 2220, 4200, 8200, 12200 et 18200» par la société COVESTRO, de masse moléculaire moyenne en nombre (Mn) allant de 2 000 à 22 000 g/mol et dont l'indice hydroxyle va de 5 à 58 mg KOH/g. 20 A titre d'exemple de polyéther triol, on peut citer le polyoxypropylène triol commercialisé sous la dénomination « VORANOL® CP3355 » par la société DOW, de masse moléculaire moyenne en nombre voisine de 3 554 g/mol. 1.1.3. Polvène polyols : 25 Le(s) polyène polyol(s) utilisable(s) selon l'invention peu(ven)t être choisi(s) de préférence parmi les polyènes comportant des groupes hydroxyles terminaux, et leurs dérivés correspondants hydrogénés ou époxydés. Lesdits polyènes peuvent avoir une masse moléculaire moyenne en nombre allant de 1 000 à 10 000 g/mol, et préférentiellement de 1 000 à 5 000 g/mol. 30 De préférence, le(s) polyène polyol(s) utilisable(s) selon l'invention est (sont) choisi(s) parmi les polybutadiènes comportant des groupes hydroxyles terminaux, éventuellement hydrogénés ou époxydés. Préférentiellement, le(s) polyène polyol(s) utilisable(s) selon l'invention est (sont) choisi(s) parmi les homopolymères et copolymères de butadiène et Page 11 d'isoprène comportant des groupes hydroxyles terminaux, éventuellement hydrogénés ou époxydés. Dans le cadre de l'invention, et sauf mention contraire, on entend par « groupes hydroxyles terminaux » d'un polyène polyol, les groupes hydroxyles situés aux extrémités de 5 la chaîne principale du polyène polyol. Les dérivés hydrogénés mentionnés ci-dessus peuvent être obtenus par hydrogénation totale ou partielle des doubles liaisons d'un polydiène comportant des groupes hydroxyles terminaux, et sont donc saturé(s) ou insaturé(s). Les dérivés époxydés mentionnés ci-dessus peuvent être obtenus par époxydation 10 chémiosélective des doubles liaisons de la chaîne principale d'un polyène comportant des groupes hydroxyles terminaux, et comportent donc au moins un groupe époxy dans sa chaîne principale. A titre d'exemples de polyène polyols, on peut citer les homopolymères de butadiène, saturés ou insaturés, comprenant des groupes hydroxyles terminaux, éventuellement époxydés, 15 tels que par exemple ceux commercialisés sous la dénomination « POLY BD® ou KRASOLO » par la société CRAY VALLEY ou encore ceux commercialisés par la société IDEMIT SU KOSAN. A titre d'exemples de polyène polyols, on peut citer les homopolymères d'isoprène, saturés ou insaturés, comprenant des groupes hydroxyles terminaux, tels que par exemple ceux 20 commercialisés sous la dénomination « POLY II'TM ou EPOL' » par la société IDENIITSU KOSAN. 1.1.4. Poly(meth)acrylate polyols 25 Le(s) poly(méth)acrylate polyol(s), utilisables selon l'invention, peut(vent) avoir une masse moléculaire moyenne en nombre allant de 1000 à 22 000 g/mol, de préférence de 1000 à 10 000 g/mol, et encore plus préférentiellement de 1 000 à 6 000 g/mol. Le(s) poly(méth)acrylate polyol(s) utilisable(s) selon l'invention est (sont) de 30 préférence choisi(s) parmi les homopolymères, copolyméres et terpolymères de monomère(s) acrylate(s) et/ou méthacrylate(s). Plus préférentiellement, le(s) poly(méth)acrylate polyol(s) utilisable(s) selon l'invention est (sont) de préférence choisi(s) parmi les poly(méth)acrylates diols et poly(méth)acrylates triols (tél échéli ques). Page 12 A titre d'exemple de poly(méth)acrylate polyols pouvant être utilisées pour la synthèse dudit polymère (B), on peut citer par exemple les poly(méth)acrylate diols de formule suivante : it 12 HO -.X -(-C-Ctr-- Y -OH .R4 ite -o 5 qui est décrite, avec les radicaux génériques correspondants, dans la demande de brevet US 6,943,213 de ACUSHNET. De tels poly(méth)acrylate diols sont disponibles sous les références commerciales TEGO® DIOL MD-1000, BD-1000, BD-2000 et OD-2000 chez EVONIK TEGO CHEMIE. 10 1.2. Préparation d'un polymère (B) comprenant au moins 2 groupements terminaux acrylates (F' de formule (I') dans laquelle X est -O-), et dont la chaîne principale est un polyuréthane : Ledit polyuréthane (B) peut être obtenu par la réaction : 15 - selon une le" variante de réalisation 1.2.1., d'un polyuréthane comprenant au moins deux fonctions terminales -OH avec au moins le chlorure de l'acide acrylique ; ou bien - selon une 2e1'e variante de réalisation 1.2.2., d'un polyuréthane comprenant au moins deux fonctions terminales -OH avec au moins un isocyanatoalkylacrylate ; ou bien - selon une 3e1" variante de réalisation 1.2.3., d'un polyuréthane comprenant au moins 20 deux fonctions terminales -NCO avec au moins un ester hydroxyl é de l'acide acrylique. Variante de réalisation 1.2.1. : Selon la variante de réalisation 1.2.1 le polyuréthane (B) est préparé selon un procédé comprenant les étapes suivantes : 25 - la préparation d'un polyuréthane à terminaisons OH par une réaction de polyaddition : a) d'au moins un polyisocyanate, de préférence choisi parmi les diisocyanates et leurs mélanges ; 30 Page 13 b) avec au moins un polyol, de préférence choisi parmi les polyester polyols, les polyéther polyols, les polyène polyols, les 5 poly(meth)acrylate polyols et leurs mélanges, dans des quantités telles que le rapport molaire NCO/OH (r1) est strictement inférieur à 1, de préférence va de 0,2 à 0,8, et préférentiellement va de 0,3 à 0,5 ; et - El 2) la réaction du produit formé à l'issue de l'étape El 2 l) avec le 10 chlorure de l'acide acrylique, dans des quantités telles que le rapport molaire (r2) OFF- C(=0)CI est inférieur ou égal à 1, de préférence va de 0,90 à 1,00, de manière davantage préférée de 0,95 à 1,00, et encore plus préférentiellement est égal à 1. Le rapport molaire (d) : NCO/OH correspond au rapport molaire du nombre de 15 groupes isocyanates (NCO) sur le nombre de groupes hydroxyles (OH) portés par l'ensemble des polyi socyanate(s) et polyol(s) présents dans le milieu réactionnel de l'étape Ei2.1.1). Le rapport molaire (r2) : OH/-C(=0)CI correspond au rapport molaire du nombre de groupes hydroxyles (OH) sur le nombre de groupes -C(=0)-Cl (chlorure d'acide) portés respectivement par l'ensemble : 20 - des composés alcools (polyuréthane à terminaisons -OH obtenu à l'issue de l'étape Ei.2.1.5 et éventuellement le(s) polyols(s) non réagi(s) à l'issue de l'étape Ei.2.1.1) ), et - du chlorure de l'acide acrylique présent dans le milieu réactionnel de l'étape El 2 I 2) Conformément à ladite variante, le groupement F' du polyuréthane (B) obtenu répond 25 alors à la formule (1')-1 : -0(C=O)-CH=CH2 (I')-1 et le groupement F du polyuréthane (A) obtenu par le procédé selon l'invention répond à la 30 formule (1)-1 : -0(C=0)-CH=CH-R'Si(R2)p(012:1)(3 -p) (I)- 1 Page 14 Variante de réalisation 1.2.2. : Selon la variante de réalisation 1.2.2., le polyuréthane (B) peut être obtenu par la réaction d'un polyuréthane comprenant au moins deux fonctions terminales -OH avec au moins 5 un isocyanatoalkylacrylate. De préférence, ledit polyuréthane (B) est préparé par un procédé comprenant les étapes suivantes : - Ei.2.2.1) la préparation d'un polyuréthane à terminaisons OH par une réaction de polyaddition : (a) d'au moins un polyisocyanate, de préférence choisi parmi les 10 diisocyanates et leurs mélanges ; (b) avec au moins un polyol, de préférence choisi parmi les polyester polyols, les polyéther polyols, les polyène polyols, les poly(meth)acrylate polyols et leurs mélanges ; dans des quantités telles que le rapport molaire NCO/OH (ri) est strictement inférieur 15 à 1, de préférence va de 0,2 à 0,8, et préférentiellement va de 0,3 à 0,5; et - El 2 2 2) la réaction du produit formé à l'issue de l 'étape El 2 21) avec au moins un isocyanatoalkylacrylate, dans des quantités telles que le rapport molaire OH/NCO (r3) est inférieur ou égal à 1, de préférence va de 0,90 à 1,00, de manière davantage 20 préférée de 0,95 à 1,00, et encore plus préférentiellement est égal à 1. Le rapport molaire (d) : NCO/OH correspond au rapport molaire du nombre de groupes isocyanates (NCO) sur le nombre de groupes hydroxyles (OH) portés par l'ensemble des polyisocyanate(s) et polyol(s) présents dans le milieu réactionnel de l'étape E1.2.21). 25 Le rapport molaire (r3) OH/NCO correspond au rapport molaire du nombre de groupes hydroxyles (01-1) sur le nombre de groupes isocyanates (NCO) portés, respectivement, par l'ensemble - des composés alcools (polyuréthane à terminaisons -OH obtenu à l'issue de l'étape El 2 2 I) et éventuellement le(s) polyols(s) non réagi(s) à l'issue de l'étape El 2 2 I) ), et 30 - de l'isocyanatoalkylacrylate présent dans le milieu réactionnel de l'étape El 2 2 2) L'isocyanatoalkylacrylate mis en oeuvre dans la préparation du polyuréthane (B) selon la variante de réalisation 1.2.2. peut être, selon une variante davantage préférée, représenté par la formule (IV) suivante : Page 15 CH2=CH-(C=0)-0-1e-NCO (IV) dans laquelle R° représente un radical hydrocarboné divalent linéaire ou ramifié, aliphatique ou cyclique, saturé ou insaturé, comprenant de préférence de 2 à 24 atomes de 5 carbone, et étant éventuellement interrompu par un ou plusieurs hétéroatomes (tel que par exemple N, O, S, et en particulier O). Les isocyanatoacrylates de formule (IV) peuvent notamment être obtenus selon l'un des modes opératoires décrits dans la demande de brevet JP 6025476 de SHOWA DENKO à partir d'aminoalcools, d'uréthanes cycliques et d'acrylate de méthyle sans utilisation de 10 phosgène. Parmi les isocyanatoacrylates de formule (IV), on peut citer par exemple le 2- isocyanatoéthyl acrylate (numéro CAS : 13641-96-8) disponible chez SHOWA DENKO EUROPE. Conformément à ladite variante, le groupement F' du polyuréthane obtenu répond alors 15 à la formule (r)-2 : -0(C=0)-NH-R°-0(C=0)-CH=CH2 (r)-2 et le groupement F du polyuréthane (A) obtenu par le procédé selon l'invention répond à la 20 formule (1)-2 : -0(C=0)-NH-R°-0(C=0)-CH=CH -R1 - Si(112)p(OR3)(3 -p) (1)-2 Selon un mode de réalisation préféré, R° représente un radical alkylène divalent 25 linéaire ou ramifié, aliphatique ou cyclique, saturé ou insaturé, comprenant de 2 à 24 atomes de carbone, de préférence de 2 à 18, préférentiellement de 2 à 14, encore plus préférentiellement de 2 à 10, et avantageusement de 2 à 6 atomes de carbone. Variante de réalisation 1.2.3. : 30 Selon la variante de réalisation 1.2.3., le polyuréthane (B) peut être obtenu par la réaction d'un polyuréthane comprenant au moins deux fonctions terminales -NCO avec au moins un ester hydroxyl é de l'acide acrylique. De préférence, ledit polyuréthane (B) est préparé par un procédé comprenant les étapes suivantes : Page 16 - Ei.2.3.1) la préparation d'un polyuréthane à terminaisons NCO par une réaction de polyaddition : (a) d'au moins un polyisocyanate, de préférence choisi parmi les diisocyanates et leurs mélanges ; 5 (b) avec au moins un polyol, de préférence choisi parmi les polyester polyols, les polyéther polyols, les polyène polyols, les poly(meth)acrylate polyols et leurs mélanges ; dans des quantités telles que le rapport molaire NCO/OH (r4) est strictement supérieur à 1, de préférence va de 1,3 à 2,0, et préférentiellement va de 1,5 à 1,7 ; 10 et - El 2.32)1a réaction du produit formé à l'issue de l'étape El 1 I) avec au moins un ester hydroxylé de l'acide acrylique, dans des quantités telles que le rapport molaire OH/NCO (r5) est inférieur ou égal à 1, de préférence va de 0,90 à 1,00, de manière davantage préférée de 0,95 à 1,00, et encore plus préférentiellement est égal à 1. 15 Le rapport molaire (r4) NCO/OH correspond au rapport molaire du nombre de groupes isocyanates (NCO) sur le nombre de groupes hydroxyles (OH) portés, respectivement, par l'ensemble des polyisocyanate(s) et polyol(s) présents dans le milieu réactionnel de l'étape E1.2.3.1) 20 Lorsque le polyuréthane à terminaisons NCO est obtenu lors de l'étape El 2 3 1) à partir d'un mélange de polyisocyanates ou de plusieurs polyisocyanates ajoutés successivement, le calcul du rapport (r4) tient compte d'une part des groupes NCO portés par l'ensemble du(des) polyisocyanate(s) présent(s) dans le milieu réactionnel de l'étape Ei.2.3.1), et d'autre part des groupes OH portés par le(s) polyol(s) présent(s) dans le milieu réactionnel de l'étape Ei.2.3.1). 25 Le rapport molaire (r5) OH/NCO correspond au rapport molaire du nombre de groupes hydroxyles (OH) sur le nombre de groupes isocyanates (NCO) portés respectivement : - par l'ester hydroxylé de l'acide acrylique, et - par les isocyanate(s) (s'agissant notamment du polyuréthane à terminaisons NCO et éventuellement de(s) polyisocyanate(s) non réagi(s) à l'issue de l'étape El ) 30 présents dans le milieu réactionnel de l'étape El 2 3 2). L'ester hydroxylé de l'acide acrylique mis en oeuvre dans la préparation du polyuréthane (B) selon la variante de réalisation 1.2.3. peut être, selon une variante davantage préférée, représenté par la formule (V) suivante : CE12=CH-C(=0)-0-R'QOH (V) Page 17 dans laquelle Re représente un radical hydrocarboné divalent linéaire ou ramifié, aliphatique ou cyclique, saturé ou insaturé, comprenant de préférence de 2 à 24 atomes de carbone, et étant éventuellement interrompu par un ou plusieurs hétéroatomes (tel que par exemple N, O, S, et en particulier O) ou une fonction ester. 5 Lester hydroxylé de formule (V) peut notamment être obtenu selon l'un des modes opératoires décrits dans la demande de brevet EP 1939231 de MITSUI CHEMICALS POLYURETHANES par addition polymérisation d'oxyde d'éthylène, d'oxyde de propylène ou d'oxyde de butylène sur l'acide acrylique en présence d'un catalyseur de type phosphazenium. 10 Parmi les esters hydroxylés de l'acide acrylique de formule (V), on peut citer par exemple le 2-hydroxyéthyl acrylate (HEA), le 2-hydroxypropyl acrylate (HPA), le 4- hydroxybutyl acrylate (4-HBA), le 2-hydroxybutyl acrylate (HBA) (par exemple disponibles chez SARTOMER, COGNIS ou BASF), le polycaprolactone acrylate SR 495B (CAPA) disponible chez SARTOMER ou le hydroxyéthylcaprolactone acrylate (HECLA) disponible 15 chez BASF. Parmi les dérivés éthoxylés et/ou propoxylés de l'acide acrylique de formule (V) susmentionée, on peut citer par exemple le BLEMMER ® AP-150, le BLEMMER ® AP-200, le BLEMMER ® AP-400, le BLEMMER ® AP-550, le BLEMMER AP-800, le BLEMMER ® AP-1000, le BLEMMER ® AE-90, le BLEMMER ® AE-150, le BLEMMER ® AE-200, le 20 BLEMMER ® AE-350, le BLEMMER AE-400 disponibles chez NIPPON OIL & FATS CORPORATION, ou encore le SR 604 disponible chez SARTOMER. Conformément à ladite variante, le groupement F' du polyuréthane (B) obtenu répond alors à la formule (1')-3 : -NII(C=0)-0-R'°-0(C=0)-CH=CH2 (1)-3 et le groupement F du polyuréthane (A) obtenu par le procédé selon l'invention répond à la formule (I)-3 : -NH(C=0)-0-R'°-0(C=0)-CH=CH-RI-Si(R2)p(OR3)(3p) (I)-3 25 30 Selon un mode de réalisation encore davantage préféré, R'° représente un radical alkylène divalent linéaire ou ramifié, aliphatique ou cyclique, saturé ou insaturé, comprenant Page 18 de 2 à 24 atomes de carbone, de préférence de 2 à 18, préférentiellement de 2 à 14, encore plus préférentiellement de 2 à 10, et avantageusement de 2 à 6 atomes de carbone. 1.2.4. Polyols mis en oeuvre dans les variantes de réalisation 1.2.1., 1.2.2. et 1.2.3.: 5 Les polyols mis en oeuvre pour la préparation d'un polyuréthane (B), conformément aux 3 variantes de réalisation 1.2.1, 1.2.2. et 1.2.3. du point 1.2., peuvent être choisis parmi ceux dont la masse moléculaire moyenne en nombre (Mn) va de 62 à 40 000 g/mol, de préférence de 200 à 30 000 g/mol, et encore plus préférentiellement de 400 à 22 000 g/mol. De préférence, leur fonctionnalité hydroxyle va de 2 à 6, préférentiellement de 2 à 3. 10 La fonctionnalité hydroxyle est le nombre moyen de fonction hydroxyle par mole de polyol. De préférence, les polyols utilisables selon l'invention présentent un indice hydroxyle (I0H) (moyen) allant de 2 à 1848 milligrammes de KOTI par gramme de polyol (mg KOH/g), de préférence de 3 à 842 mg KOH/g, de préférence encore de 5 à 337 mg KOH/g. Selon un mode de réalisation particulier, l'indice hydroxyle des polyols présentant une 15 fonctionnalité hydroxyle de 3 va de 4 à 1828 mg KOH/g, de préférence 5 à 842 mg KOH/g, de préférence encore de 7 à 421 mg KOH/g. Selon un mode de réalisation particulier, l'indice hydroxyle des polyols présentant une fonctionnalité hydroxyle de 2 va de 2 à 1810 mg KOH/g, de préférence de 3 à 561 mg KOH/g, de préférence encore de 5 à 281 mg KOH/g. 20 Les polyols utilisables peuvent être choisis parmi les polyols aromatiques, les polyols aliphatiques, les polyols arylaliphatiques et les mélanges de ces composés. Les polyols utilisables peuvent être choisis parmi les polyéther polyols, les polyester polyols, les polyène polyols, les poly(meth)acrylates et leurs mélanges. Les polyester polyols peuvent avoir une masse moléculaire moyenne en nombre allant 25 de 200 g/- mol à 10 000 g/mol, de préférence de 1 000 g/mol à 6 000 g/mol, et sont, s'agissant de leurs autres caractéristiques, tels que définis précédemment au point 1.1.1. Le(s) polyéther polyol(s) peuvent avoir une masse moléculaire moyenne en nombre allant de 200 à 30 000 g/mol, et de préférence de 400 à 22 000 g/mol. Les autres caractéristiques desdits polyéther polylols sont tels que définis précédemment au point 1.1.2. Toutefois, à titre 30 d'exemple de polyoxyalkylène diols ou triols utilisables, on peut citer : - les polyoxypropylène diols ou triols (aussi désignés par polypropylène glycol (PPG) diols ou triols ayant une masse moléculaire moyenne en nombre (Mn) allant de 400 à 22 000 g/mol. Page 19 - les polyoxyéthylene diols ou triols (aussi désignés par polyéthylène glycol (PEG) diols ou triols) ayant une masse moléculaire moyenne en nombre (Mn) allant de 400 à 22 000 g/mol; - et leurs mélanges. 5 A titre d'exemple de polyéther diol disponible commercialement, on peut citer le polyoxypropylène diol commercialisé sous la dénomination « VORANOL® P 400» par la société DOW de masse moléculaire moyenne en nombre (Mn) voisine de 400 g/mol et dont l'indice hydroxyle va de 250 à 270 mg KOH/g. On peut également citer les polyoxypropylène diols commercialisés sous la dénomination « ACCLAIM® 2220, 4200, 8200, 12200 et 18200 10 » par la société COVESTRO, de masse moléculaire moyenne en nombre (Mn) allant de 2 000 à 22 000 g/mol et dont l'indice hydroxyle va de 5 à 58 mg KOH/g. A titre d'exemple de polyéther triol disponible commercialement, on peut citer également le polyoxypropylène triol commercialisé sous la dénomination « VORANOL® CP 450» par la société DOW, de masse moléculaire moyenne en nombre (Mn) voisine de 450 15 g/mol et dont l'indice hydroxyle va de 370 à 396 mg KOH/g. On peut également citer le polyoxypropylène triol commercialisé sous la dénomination « ACCLAIM® 3300 » par la société COVESTRO, de masse moléculaire moyenne en nombre (Mn) voisine de 2922 g/mol g/mol et dont l'indice hydroxyle va de 56,2 à 59,0 mg KOH/g Les polyène polyols utilisables pour la préparation d'un polyuréthane (B) peuvent être 20 choisis de préférence parmi les polyènes comportant des groupes hydroxyles terminaux, et leurs dérivés correspondants hydrogénés ou époxydés lesquels peuvent avoir une masse moléculaire moyenne en nombre allant de 500 à 10 000 g/mol, et préférentiellement de 1 000 à 5 000 g/mol. Il est fait référence, pour leurs autres caractéristiques, au point 1.1.3. Les poly(méth)acrylate polyols utilisables pour la préparation d'un polyuréthane (B) 25 peuvent avoir une masse moléculaire moyenne en nombre allant de 200 à 22 000 g/mol, de préférence de 400 à 10 000 g/mol, et encore plus préférentiellement de 1 000 à 6 000 g/mol. Il est également fait référence, pour leurs autres caractéristiques, au point 1.1.4. 1.2.5. Polyisocyanates mis en oeuvre dans les variantes de réalisation 1.2.1., 1.2.2. 30 et 1.2.3. : Les polyisocyanates mis en oeuvre dans lesdites variantes peuvent être ajoutés séquentiellement ou mis à réagir sous la forme de mélange, dans les étapes E1.2.1.1), Elia)) ou 1 E1.2.3.)- Page 20 Selon un mode de réalisation, le(s) polyisocyanate(s) utilisable(s) sont des diisocyanate(s), de préférence choisi dans le groupe constitué de l'isophorone diisocyanate (IPDI), de l'hexaméthylène diisocyanate (HDI), de l'heptane diisocyanate, de l'octane diisocyanate, du nonane diisocyanate, du décane diisocyanate, de l'undécane diisocyanate, du 5 dodécane diisocyanate, du 4,4' -méthyl ènebi s(cyclohexyli socyanate) (4,4'-FIVID1), du norbornane diisocyanate, du norbomène diisocyanate, du 1,4-cyclohexane diisocyanate (CHD1), du méthylcyclohexane diisocyanate, de 1 'éthylcyclohexane diisocyanate, du propylcyclohexane diisocyanate, du méthyldiéthylcyclohexane diisocyanate, du cyclohexane diméthylène diisocyanate, du 1,5-diisocyanato-2-méthylpentane (IMPDI), du 1,6-diisocyanato- 10 2,4,4-triméthylhexane, du 1,6-diisocyanato-2,2,4-triméthylhexane (TMDI), du 4- isocyanatométhy1-1,8-octane diisocyanate (TIN), du (2,5)- bisfisocyanatométhylibicyclo[2.2.1]heptane (2,5-NBDI), du (2,6)- bis(isocyanatométhyl)bicyclo[2.2.1]heptane (2,6-NBDI), du 1,3- bisfisocyanatomethylicyclohexane (1,3-H6-XDI), du 1,4-bis(isocyanatomethyl)-cyclohexane 15 (1,4-H6-XD1), du xylylène-diisocyanate (XD1) (en particulier le m-xylylène diisocyanate (m- XDI)), du toluène diisocyanate (en particulier le 2,4-toluène diisocyanate (2,4-TDI) et/ou le 2,6-toluène diisocyanate (2,6-TDI)), du diphénylméthane diisocyanate (en particulier le 4,4'diphénylméthane diisocyanate (4,4'-MDI) et/ou le 2,4'-diphénylméthane diisocyanate (2,4'- MDI)), du tétraméthylxylylène diisocyanate (TÏVIXDI) (en particulier le tétraméthyl 20 (méta)xylylène diisocyanate), d'un allophanate de HDI ayant par exemple la formule (Y) suivante : (Y) dans laquelle p est un nombre entier allant de 1 à 2, q est un nombre entier allant de 0 25 à 9, et de préférence 2 à 5, Rc représente une chaine hydrocarbonée, saturée ou insaturée, cyclique ou acyclique, linéaire ou ramifiée, comprenant de 1 à 20 atomes de carbone, de préférence de 6 à 14 atomes de carbone, Rd représente un groupe divalent alkylène, linéaire ou ramifié, ayant de 2 à 4 atomes de carbones, et de préférence un groupe divalent propylène. Page 21 De préférence, Pallophanate de formule (Y) susmentionnée est tel que p, q, R, et Ra sont choisis tel que le dérivé d' allophanate de FMI ci-dessus comprend une teneur en groupe isocyanate NCO allant de 12 à 14% en poids par rapport au poids dudit dérivé. 5 2. Préparation d'un polymère (B) comprenant au moins 1 groupement terminal acrylamide (F' de formule (I') dans laquelle X est le groupe -N111-) : 2.1. Préparation dudit polymère (B) dont la chaîne principale est un polyéther, un polyène ou un poly(meth)acrylate : 10 Ledit polymère (B) est préparé par réaction d'au moins une polyéther amine ou une polyéther polyamine (de préférence une polyéther diamine), une polyène amine ou une polyène polyamine (de préférence une polyoléfine diamine), ou encore une poly(méth)acrylate polyamine (de préférence une poly(méth)acrylate diamine) avec le chlorure de l'acide acrylique tel que décrit dans la demande EP 0405464 de AJINOMOTO dans des quantités telles que le 15 rapport molaire NHR4/-C(=0)C1 est inférieur ou égal à 1, de préférence va de 0,90 à 1,00, de manière davantage préférée de 0,95 à 1,00, et encore plus préférentiellement est égal à 1. Conformément à ladite variante, le groupement F' du polymère (B) obtenu répond alors à la formule (f)-4 : 20 -NR1(C=0)-CH=CH2 (I')-4 et le groupement F du polymère (A) obtenu par le procédé selon l'invention répond à la formule (D-4 : 25 -NR1(C=0)-CH=CH-R1-Si(R2)p(OR3)(3 -p) (I)-4 Parmi les polyéther amines et polyéther polyamines pouvant être utilisées pour la synthèse dudit polymère (B), on peut citer par exemple les références commerciales JEFFAMINE M-1000, M-2005, M-2070, D-2000, D-4000, ED-2003, T-3000, T-5000 et SD-30 2001 de chez HUNTSMAN. Parmi les polyoléfines diamines pouvant être également utilisées pour la synthèse dudit polymère (B), on peut également citer les poly(butadiène) diamines décrit dans les demandes de brevet EP 1314744 et EP 1439194 de CRAY VALLEY et la demande de brevet US 4,658,062 de ATLANTIC R1CHFIELD. Page 22 Parmi les poly(méth)acrylate diamines de structure pouvant être utilisés pour la synthèse dudit polymères (B), on peut également citer par exemple les poly(méth)acrylates diamines décrites de structure suivante : R3 R4 C C) RI 5 décrites dans la demande de brevet US 6,943,213 de ACUSHNET. 2.2. Préparation d'un polymère (B) comprenant au moins 2 groupements terminaux acrvlamide (F' de formule (1') dans laquelle X est le groupe -NR4-), et dont la 10 chaîne principale est un polyuréthane : Ledit polyuréthane (B) peut être obtenu par réaction d'un polyuréthane comprenant au moins deux fonctions terminales -NCO avec au moins une amide hydroxylée de l'acide acrylique. De préférence ledit polyuréthane (B) est préparé par un procédé comprenant les 15 étapes suivantes : - E2 21) la préparation d'un polyuréthane à terminaisons NCO par une réaction de polyaddition : (a) d'au moins un polyisocyanate, de préférence choisi parmi les diisocyanates et leurs mélanges ; 20 (b) avec au moins un polyol, de préférence choisi parmi les polyester polyols, les polyéther polyols, les polyène polyols, les poly(meth)acrylate polyols et leurs mélanges ; dans des quantités telles que le rapport molaire NCO/OH (r4) est strictement supérieur à 1, de préférence va de 1,3 à 2,0, et préférentiellement va de 1,5 à 1,7 ; 25 et - E2.2 2) la réaction du produit formé à l'issue de l'étape E, , 1) avec au moins une amide hydroxylée de l'acide acrylique, dans des quantités telles que le rapport molaire OH/NCO (r5) est inférieur ou égal à 1, de préférence va de 0,90 à 1,00, de manière davantage préférée de 0,95 à 1,00, et encore plus préférentiellement est égal 30 à 1 Page 23 Les rapports molaires (r4) NCO/OH et (r5) OH/NCO sont tels que définis précédemment pour la variante de réalisation 1.2.3., mutatis mutandis. Les polyester polyols, les polyéther polyols, les polyène polyols, les poly(meth)acrylate polyols et les polyisocyanates, mis en oeuvre dans l'étape E2.21) sont tels que 5 définis ci-dessus, respectivement, aux points 1.2.4. et 1.2.5. L'amide hydroxylée de l'acide acrylique mise en oeuvre peut être, selon une variante davantage préférée, représenté par la formule (VI) suivante : CH2=CH-C(=0)-Nle-RN-OH (VI) dans laquelle : 10 - R4 est tel que défini ci-dessus ; et - R14 représente un radical hydrocarboné divalent linéaire ou ramifié, aliphatique ou cyclique, saturé ou insaturé, comprenant de préférence de 2 à 24 atomes de carbone, et étant éventuellement interrompu par un ou plusieurs hétéroatomes (tel que par exemple N, O, S, et en particulier O) ou une fonction ester. 15 L'amide hydroxylée de l'acide acrylique de formule (VI) peut notamment être obtenue selon l'un des modes opératoires décrits dans la demande de brevet US 2593888 de ANILINE & FILM et la demande de brevet WO 2000/007002 de IVOCLAR VIVADENT par réaction du chlorure d' acryloyle avec un dérivé de type aminoalcool de formule R4-NH-RN-OH. Parmi les amides hydroxyles de formule (VI), on peut citer par exemple la N-(2-hydroxyéthyl)-N-methyl 20 acrylamide (CAS Number : 17225-73-9) et la N-(2-hydroxypropyl)-N-methyl acrylamide (CAS Number : 1248069-14-8) disponible chez ALDLAB BUILDING BLOCKS et AURORA BUILDING BLOCKS. Conformément à ladite variante 2.2., le groupement F' du polyuréthane (B) obtenu répond alors à la formule (P)-5 : 25 -NI-1(C=0)-0-RN-NR1-(C=0)-CH=CH2 (F)-5 et le groupement F du polyuréthane (A) obtenu par le procédé selon l'invention répond à la formule (I)-5 : 30 -NH(C=0)-0-RN- NR4-(C=0)-CH=CH-R1-Si(R2)p(OR3)(3 -p) (I)-5 Page 24 Selon un mode de réalisation préféré, RN représente un radical alkylène divalent linéaire ou ramifié, aliphatique ou cyclique, saturé ou insaturé, comprenant de 2 à 24 atomes de carbone, de préférence de 2 à 18, préférentiellement de 2 à 14, encore plus préférentiellement de 2 à 10, et avantageusement de 2 à 6 atomes de carbone. 5 3. Conditions réactionnelles générales des procédés de préparation des polymères (B) à groupement terminal acrylate ou acrylamide : Les réactions de polyaddition des étapes Ei 211), EI 771), Ei 2 31) et E, , 1) comprises dans les procédés 1.2. et 2.2. de préparation d'un polyuréthane peuvent être mises en oeuvre à 10 une température de préférence inférieure à 95°C et/ou dans des conditions de préférence anhydres. Lesdites réactions peuvent être mises en oeuvre en présence ou non d'au moins un catalyseur de réaction. Le(s) catalyseur(s) de réaction utilisable(s) peu(ven)t être tout catalyseur connu de l'homme du métier pour catalyser la formation de polyuréthane par réaction d'au 15 moins un polyisocyanate avec au moins un polyol. Une quantité allant jusqu'à 0,3% en poids de catalyseur(s) par rapport au poids du milieu réactionnel des étapes correspondantes peut être utilisée, de préférence de 0,02% à 0,2% en poids. En présence d'ester d'acide acrylique, la réaction de transestérifi cation du procédé 1.1. et de l'étape Eu.12) du procédé 1.2.1. peut être mise en oeuvre à une température supérieure à 20 110°C, de préférence supérieure à 120°C. Parmi les esters d'acide acrylique, on peut par exemple citer l'acrylate de méthyle, l'acrylate de butyle, l'acrylate de propyle, l'acrylate de pentyle. En présence de chlorure d'acide acrylique, la réaction du procédé 1.1. et de l'étape E1.2.1.2) du procédé 1.2.1. peut être mise en oeuvre à une température de préférence inférieure à 25 95°C, dans des conditions de préférence anhydres. En présence d'ester(s) hydroxyl é(s) de l'acide acrylique, ou d'amide(s) hydroxylée(s) de l'acide acrylique, la réaction des étapes E,.2.32) et E2.2.2) peut être mise en oeuvre à une température de préférence inférieure à 95°C, dans des conditions de préférence anhydres. Les esters hydroxylés de l'acide acrylique peuvent être mis en oeuvre soit purs, soit 30 sous la forme d'un mélange de différents esters hydroxylés de l'acide acrylique ayant un indice hydroxyle moyen dudit mélange allant de 9 à 483 mg KOH/g dudit mélange. Les amides hydroxylés de l'acide acrylique peuvent être mis en oeuvre soit purs, soit sous la forme d'un mélange de différentes amides hydroxylées de l'acide acrylique ayant un indice hydroxyle moyen dudit mélange allant de 9 à 487 mg KOH/g dudit mélange. Page 25 Selon un mode de réalisation plus particulièrement préféré du procédé selon l'invention, le polymère (A) et le polymère précurseur (B) ont pour chaîne principale un polyuréthane et comprennent 2 groupements terminaux, respectivement F de formule (I) et F' 5 de formule (I'), dans lesquelles X représente-O-. Selon une variante particulièrement avantageuse de ce dernier mode de réalisation, ledit polyuréthane (A) répond à l'une des formules (VII) ou (VIII) : F-R6 O-C-NH-R5-NH-C-O-R6 F Il II O O r F- N H - R5- NH-C-0 - 126 Il II 0 0 0-C- N R5- NH-C-0- Il II 0 0 0-C- NH- fe- NO -C-0- R'()- F O O s (VIII) 15 et ledit polyuréthane précurseur (B) répond, respectivement, à l'une des formules (VII') ou (VIII') suivante : F-R5 - R"- 0- Ii O (VII') F'- R°-0-C-NH- R5-NH-C-0- R6 0-C- NI-1-12')- NH-C-0- R6 O- C-NH- R NH- C-0- F' Il II Il II 0 0 O O O O 20 (VIII') dans lesquelles : Page 26 - F est le groupement alkoxysilyl de formule (I)-1 : -0-C-CH=CH-RI-Si(R2)p(OR3)(3i,) I I 0 (1)-1 - F' est le groupement acrylate ; 5 - R5 représente un radical divalent hydrocarboné comprenant de 5 à 15 atomes de carbone qui peut être aromatique ou aliphatique, linéaire, ramifié ou cyclique ; - R6 représente un radical divalent hydrocarboné saturé ou insaturé, linéaire ou ramifié comprenant éventuellement un ou plusieurs atomes d'oxygène ; - RiO représente un radical alkylène divalent linéaire ou ramifié, aliphatique ou 10 cyclique, saturé ou insaturé, comprenant de 2 à 6 atomes de carbone ; - r est un entier supérieur ou égal à 0 ; - s est un entier supérieur strictement à O. Dans les formules (VII), (VIII), (VII') ou (VIII') defimes ci-dessus, lorsque le radical R6 comprend un ou des atomes d'oxygène, ledit ou lesdits atomes d'oxygène ne sont pas présents 15 en bout de chaîne. Autrement dit, les valences libres du radical divalent R6 liées aux atomes d'oxygène voisin du polymère (B), proviennent chacune d'un atome de carbone. Ainsi, la chaine principale du radical R6 est terminée par un atome de carbone à chacune des deux extrémités, ledit atome de carbone présentant alors une valence libre. Selon un mode de réalisation, R5 est choisi parmi l'un des radicaux divalents suivants 20 dont les formules ci-dessous font apparaître les 2 valences libres : a) le radical divalent dérivé de l'isophorone diisocyanate (IPDI) : 25 b) le radical divalent dérivé du dicyclohexylmethane diisocyanate (Hl 2IVIDO 30 c) le radical divalent dérivé du toluène diisocyanate (TDI) Page 27 CH3 CH3 5 d) les radicaux divalents dérivés des isomères 4,4' et 2,4'- du diphénylmethane diisocyanate (MDI) 10 e) le radical divalent dérivé de l'hexaméthylène diisocyanate (HDI) -(CH2)6- 0 le radical divalent dérivé du m-xylylène diisocyanate (m-XDI) 15 20 Selon un autre mode de réalisation, R' est choisi parmi les radicaux divalents suivants 25 dont les formules ci-dessous font apparaître les 2 valences libres dans lesquelles q représente un entier tel que la masse moléculaire en nombre du radical R`' va de 200 g/mol à 30 000 g/mol, de préférence de 400 g/mol à 22 000 g/mol : - dérivé d'un polypropylène glycol de formule : 0E13 0 0- C1-13 30 - dérivé d'un polyester diol de formule : Page 28 dans laquelle : Q' représente un radical hydrocarboné divalent issu d'un acide dicarboxylique aliphatique, linéaire, ramifié, cyclique ou polycyclique, saturé ou insaturé, aromatique ou alkyl aromatique par remplacement de chacun des deux groupes carboxyles -COOH par une valence 5 libre, ledit acide ayant un indice d'acide IA allant de 120 à 1247 mg KOH/g ; et comprenant éventuellement au moins un hétéroatome (tel que par exemple N, 0, S, et en particulier O et S). Q2 représente un radical hydrocarboné divalent issu d'un diol aliphatique, linéaire, ramifié, cyclique ou polycyclique, saturé ou insaturé, aromatique ou alkyl aromatique, par remplacement de chacun des deux groupes hydroxyles par une valence libre, ledit diol ayant un 10 indice d'hydroxyle IOH allant de 120 à 1808 mg KOH/g ; et comprenant éventuellement au moins un hétéroatome (tel que par exemple N, 0, S, et en particulier O et N) ; - dérivé d'un polybutadiène diol de formule : dans laquelle s représente le nombre de motifs de répétition vinyl-1,2 présent à moins de 5 % molaire dans la chaîne polybutadiène, ledit pourcentage étant exprimé sur la base du nombre total de moles de motifs constitutifs de la chaîne, et encore plus préférentiellement moins de 2 % - dérivé d'un polybutadiène diol hydrogéné de formule : 15 20 25 - dérivé d'un polyisoprène diol formule : - dérivé d'un polyisoprène diol hydrogéné de formule : 30 CH.. Page 29 - dérivé d'un poly(méth)acrylate diol de formule : I 4 o a3 5 dans laquelle : Q3 et Q4 représentent, indépendamment l'un de l'autre, un radical divalent alkyl linéaire ou ramifié, aryl, mercaptoalkyl, éther, ester, carbonate ou acrylate, présentant de préférence de 1 à 22 atomes de carbone, de préférence de 1 à 12 atomes de carbone, de préférence encore de 10 1 à 8 atomes de carbone, Q5, Q6 et 03 représentent, indépendamment les uns des autres, un atome d'hydrogène ou un radical alkyle linéaire, cyclique, alicyclique, hétérocyclique, halogéné ou dialkylaminoalkyle présentant de préférence de 1 à 22 atomes de carbone, de préférence de 1 à 12 atomes de carbone, de préférence encore de 1 à 8 atomes de carbone 15 Q8 représente un radical alkyle, saturé ou insaturé, linéaire ou ramifié, cyclique, alicyclique présentant de préférence de 1 à 22 atomes de carbone, de préférence de 1 à 12 atomes de carbone, de préférence encore de 1 à 8 atomes de carbone, et comprenant éventuellement au moins un hétéroatome (tel que par exemple N, O, S, et en particulier O et N). 20 Le polymère (B) de formule (VII') dans laquelle r est nul est obtenu à partir du diol de formule : HO-R6-OH dans laquelle 116 est tel que défini ci-dessus ; selon le procédé 1.1. décrit précédemment. 25 Le polymère (B) de formule (VII') dans laquelle r est non nul est obtenu à partir du diol de formule : HO-R6-OH dans laquelle R6 est tel que défini ci-dessus ; et du diisocyanate de formule : OCN-R5-NCO dans laquelle R5 est tel que défini ci-dessus 30 selon le procédé 1.2.1. décrit précédemment. Le polymère (B) de formule (VIII') est obtenu à partir du diol de formule . HO-R6-OH dans laquelle R6 est tel que défini ci-dessus ; et du diisocyanate de formule : OCN-R5-NCO Page 30 dans laquelle R5 est tel que défini ci-dessus selon le procédé 1.2.3. décrit précédemment. II - Composé (A) autre qu'un polymère et composé précurseur (B) 5 correspondant: Outre la préparation d'un composé (A) polymère conformément à la variante de réalisation préférée du procédé selon l'invention qui est décrite ci-dessus, la présente invention concerne également la préparation d'un composé (A) de masse molaire comprise entre 170 et 1000 g/mole et répondant à la formule (VI) : 10 M[(X-(C=0)-CH=CH-R'-Si(R2)p(OR3)(3-pi]r (VI) dans laquelle : - M est un radical hydrocarboné, linéaire, ramifié ou cyclique, saturé ou insaturé 15 comprenant de 1 à 6 valences libres et ayant éventuellement un ou plusieurs hétéroatomes (tel que par exemple N, O, S, et en particulier O) ou une fonction ester ou une fonction uréthane ou une fonction urée ; - X représente -O- ou le groupe ; - R', R2, R3, R4 et p sont tels que définis précédemment et 20 - f est un entier allant de 1 à 6. Ledit composé (A) est avantageusement obtenu, conformément au procédé selon l'invention, à partir d'un composé (13) de formule (W') : M[(X-(C=0)-CH=CH2k (VI') 25 dans laquelle M est tel que défini dans la formule (VI). Dans le cas où, conformément à une variante préférée, X représente -0-, le composé de formule (W') peut être préparé à partir d'un monol ou à partir d'un polyol respectivement de masse molaire ou de masse moléculaire en nombre (Mn) allant de 32 à 828 g/mol et de formule: 30 IVI(OH)r par réaction avec le chlorure de l'acide acrylique ou avec un ester de l'acide acrylique, dans des quantités telles que le rapport molaire : OH/-C(=O)X' (avec X' représentant Cl ou O) est inférieur ou égal à 1, de préférence va de 0,90 à 1,00, et préférentiellement va de 0,95 à 1,00. Page 31 Un très grand nombre de composés comprenant une fonction acrylate sont également disponibles au plan commercial. On peut par exemple citer de manière non limitative : - les acrylates monofonctionnels disponibles auprès de SARTOMER tel que le tertiobutyl cyclohexyl acrylate (SR217 ; 210 g/mol), le 2(2-ethoxyethoxy) ethyl acrylate 5 (SR256 ; 188 g/mol), le tetrahydrofurfuryl acrylate (SR285 ; 156 g/mol), le lauryl acrylate (SR335 ; 240 g/mol), le 2-phenoxyethyl acrylate (SR339C ; 192 g/mol), l'isodecyl acrylate (SR395 ; 212 g/mol), le 3,3,5-trimethyl cyclohexyl acrylate (SR420 ; 195 g/mol), l'iso-octyl acrylate (SR440 ; 184 g/mol), l'octadecyl acrylate (SR484 ; 200 g/mol), le tridecyl acrylate (SR489 ; 255 g/mol), le polycaprolactone acrylate (SR495B ; 344 g/mol), le ethoxylated (4 0E) 10 nonylphenol acrylate (SR504D ; 450 g/mol), l'isobornyl acrylate (SR506D ; 208 g/mol), le cyclic trimethylolpropane acrylate (SR531 ; 200 g/mol), le stearyl acrylate (SR586 ; 324 g/mol) et le ethoxylated (4 0E) lauryl acrylate (SR9075 ; 284 g/mol). - les acrylates difonctionnels disponibles auprès de SARTOMER tel que le 1,6hexanediol diacrylate (SR238 ; 226 g/mol), le tetraethylene glycol diacrylate (SR268G ; 320 15 g/mol), le triethylene glycol diacrylate (SR272 ; 258 g/mol), le tripropylene glycol diacrylate (SR306 ; 300 g/mol), le 3-methy1-1,5-pentanediol diacrylate (SR341 ; 226 g/mol), le polyethylene glycol diacrylate (SR344 ; 508 g/mol), le ethoxylated (3 0E) bisphenol A diacrylate (SR349 ; 424 g/mol), le polyéthylene glycol diacrylate (SR610 ; 726 g/mol), le dipropylene glycol diacrylate (SR508 ; 252 g/mol), le ethoxylated (5 0E) hexanediol diacrylate 20 (SR561 ; 446 g/mol), le 1,10-decanediol diacrylate (SR595 ; 282 g/mol), l'ester diol diacrylate (SR606A ; 312 g/mol), le tricyclodecanedimethanol diacrylate (SR833S ; 304 g/mol) et le propoxylated (2 OP) neopentyl glycol diacrylate (SR9003 ; 328 g/mol). - les acrylates trifonctionnels disponibles auprès de SARTOIVIER tel que le trimethylolpropane triacrylate (SR351 ; 296 g/mol), le tris(2-hydroxyethyl)isocyanurate 25 triacrylate (SR368 ; 423 g/mol), le ethoxylated (3 0E) trimethylolpropane triacrylate (SR454 ; 428 g/mol), le propoxylated (3 0E) trimethylolpropane triacrylate (SR492 ; 470 g/mol), le ethoxylated (6 0E) trimethylolpropane triacrylate (SR499 ; 554 g/mol), le ethoxylated (9 0E) trimethylolpropane triacrylate (SR502 ; 692 g/mol), propoxylated (3 0E) glyceryl triacrylate (SR9020 ; 428 g/mol) et le ethoxylated (12 0E) glyceryl triacrylate (SR9046 ; 782 g/mol), 30 - les acrylates tétrafonctionnels disponibles auprès de SARTOMER tel que le pentaerythritol tetraacrylate (SR295 ; 352 g/mol) et le ditrimethylolpropane tetraacrylate (SR355 ; 482 g/mol) et le ethoxylated (4 0E) pentaerythritol tetraacrylate (SR494 ; 528 g/mol), - les acrylates pentafonctionnels disponibles auprès de SARTOMER tel que le dipentaerythritol pentaacrylate (SR399 ; 525 g/mol). Page 32 - les acrylates hexafonctionnels tel que le dipentaerythritol hexaacrylate dont la synthèse est décrite dans la demande de brevet CN 103,127,955 de BEIJING UNIVERSITY OF TECHNOLOGY. 5 De la même manière, dans le cas où X représente -NR4-, le composé (B) de formule (VI') peut être préparé à partir d'une monoamine ou à partir d'une polyamine respectivement de masse molaire ou de masse moléculaire en nombre (Mn) allant de 31 à 828 g/mol et de formule: ISI(NH-114)f par réaction avec le chlorure de l'acide acrylique ou avec un ester de l'acide acrylique, 10 dans des quantités telles que le rapport molaire 01-1/-C(-0)X' (avec X' représentant Cl ou O) est inférieur ou égal à 1, de préférence va de 0,90 à 1,00, et préférentiellement va de 0,95 à 1,00. III - Description du silane a-oléfinique (C) de formule (II) : 15 La réaction de métathèse croisée est mise en oeuvre, conformément au procédé de préparation selon l'invention, en présence du composé (B) décrit précédemment et du silane aoléfinique (C) de formule (11) : 20 H2C= CH-R1- Si(112)p(OR3)(3-p) (II) Ce composé (C) peut être obtenu selon le mode opératoire décrit dans la demande JP 1,158,482 de SHIN-ETSU CHEMICAL par deshydrochloration, en présence d'un diazabicycloalcène, d'un chloroalkylalkoxysilane de formule : 25 Cl-C H2-/11- Se2)p(OR3)(3-p) Ce précurseur chloroalkylalkoxysilane est obtenu classiquement par hydrosilylation d'un précurseur 1-chloroalcène oléfinique. Selon un mode de réalisation préféré, le radical divalent R' est un radical de formule - (CfL),,- dans laquelle n est un entier allant de 1 à 9. 30 De manière plus préférée, le silane a-oléfinique (C) est tel que R' est -CH2, et, de manière encore plus préférée, est l'allyl triméthoxysilane. D'autres procédés d'obtention de tels composés silanes sont également décrit par exemple dans le brevet JPS 5751400 de SHIN-ETSU CHEMICAL, ou encore dans les Page 33 demandes de brevet W 3128192 de SHIN-ETSU CHEMICAL et EP 1549657 de DOW CORNING qui décrivent plus spécifiquement l'obtention des composés (C) de type trialkoxysilane. L'allyl triméthoxysilane est également disponible commercialement auprès des 5 sociétés américaines SIGMA-ALDRICH et KINGSTON CHEMISTRY. IV - Description du catalyseur de métathèse (D) : 10 Le catalyseur de métathèse (D) est choisi parmi le catalyseur de GRUBBS de 2s1° génération (G2) de formule : et le catalyseur de HOVEYDA-GRUBBS de 2s" génération (HG2) de formule : HSC 15 La dénomination IUPAC de (G2) est le benzylidène [1,3-bis(2,4,6-triméthylphény1)- 2-imidazolidinylidene] dichloro(tricyclohexylphosphine) ruthénium (de numéro CAS 24604772-3). Ce catalyseur est disponible auprès de la société SIGMA-ALDRICH. La dénomination IUPAC de (HG2) est le (1,3-Bis-(2,4,6-trimethylpheny1)-2- 20 imidazolidinylidene)dichloro(o-isopropoxyphenylmethylene) ruthenium (Numéro CAS : 3W 224-40-8). Ce catalyseur est disponible auprès de la société SIGMA-ALDRICH. Page 34 Selon une variante tout particulièrement préférée du procédé selon l'invention, le catalyseur de métathèse (D) est le catalyseur (HG2). On obtient alors avantageusement un taux de conversion du (ou des) groupements F' de type acrylate du composé (B) en un groupement F alkoxysily de formule (1) particulièrement élevé, allant de 90 à 100 %. 5 V - Conditions de mise en oeuvre de la réaction de métathèse croisée : La durée et la température de la réaction de métathèse croisée dépendent généralement 10 de ses conditions de mise en oeuvre, notamment de la nature du solvant utilisé, et en particulier du taux de charge catalytique. L'homme du métier est à même de les adapter en fonction des circonstances. Ainsi, la réaction de métathèse croisée s'effectue avantageusement sous un léger courant d'azote ou d'argon (pour éliminer l'éthylène qui se forme) pendant une durée allant de 15 2 à 24 heures, de préférence de 3 à 8 heures, et à une température comprise dans un intervalle de 20 à 60 °C, de préférence de 30 à 40 °C. Les quantités de silane a-oléfinique (C) et de composé (B) précurseur, mises en oeuvre sont généralement telles que le rapport r6 égal au rapport du nombre de moles dudit silane (C) au nombre de moles (ou équivalents molaires) de fonctions H2C=CH-C(0)X- du composé (B) 20 est compris dans un intervalle allant de 1 à 1,20, de préférence allant de 1,05 à 1,18. La quantité de catalyseur de métathèse (D) mise en oeuvre est telle que le rapport r7 égal au rapport du nombre de moles (ou équivalents molaires) de fonctions FI2C=CH-C(0)Xdu composé (B) au nombre de moles (ou équivalents molaires) du catalyseur (D) est compris dans un intervalle allant de 300 à 10 000, de préférence de 4 000 à 6 000. Le catalyseur peut 25 être ajouté en une ou plusieurs fois. On suit l'avancement de la réaction par 'H/13C RN1N et plus particulièrement la disparition et la transformation de la fonction acrylate. Le solvant mis en oeuvre dans la réaction est généralement choisi dans le groupe formé par les solvants aqueux ou organiques typiquement utilisés dans les réactions de 30 polymérisation et qui sont inertes dans les conditions de la polymérisation, tels que les hydrocarbures aromatiques, les hydrocarbures chlorés, les éthers, les hydrocarbures aliphatiques, les alcools, l'eau ou leurs mélanges. Un solvant préféré est choisi dans le groupe formé par le benzène, le toluène, le para-xylène, le chlorure de méthylène (ou dichlorométhane), le 1,2-dichloroéthane, le Page 35 dichlorobenzène, le chlorobenzène, le tétrahydrofurane, le diéthyl éther, le pentane, l'hexane, l'heptane, un mélange d'isoparaffines liquides (par exemple l'Isopar®), le méthanol, l'éthanol, l'eau ou leurs mélanges. De façon encore plus préférée, le solvant est choisi dans le groupe formé par le 5 benzène, le toluène, le paraxylène, le chlorure de méthylène, le l,2-dichloroéthane, le dichlorobenzène, le chlorobenzène, le tétrahydrofurane, le diéthyl éther, le pentane, l'hexane, l'heptane, le méthanol, l'éthanol ou leurs mélanges. De façon encore plus particulièrement préférée, le solvant est le dichlorométhane, le 1,2-dicholoroéthane, le toluène, l'heptane, ou un mélange de toluène et de 1,2-dichloroéthane. 10 La présente invention a également pour objet le composé (A) comprenant au moins un groupement F alkoxysilyl de formule (I) -X-C-CH=CH- RI-Si(R2)p(OR3)(31)) I I O (I) 15 dans laquelle : - X représente -O- ou le groupe -NR4- dans lequel R4 représente un atome d'hydrogène ou un radical alkyle comprenant de 1 à 20 atomes de carbone, de préférence de 1 à 4 atomes de carbone ; - R' est un radical hydrocarboné, saturé ou insaturé, linéaire ou ramifié, 20 comprenant de 1 à 20 atomes de carbone, de préférence de 1 à 9 atomes de carbone et encore plus préférentiellement de 1 à 2 atomes de carbone ; - le représente un radical alkyl linéaire ou ramifié comprenant de 1 à 4 atomes de carbone, avec la possibilité que, lorsqu'il y a plusieurs radicaux R2, ces derniers soient identiques ou différents ; 25 - R.2 représente un radical alkyl linéaire ou ramifié comprenant de 1 à 4 atomes de carbone, avec la possibilité que, lorsqu'il y a plusieurs radicaux R3, ces derniers soient identiques ou différents, et avec la possibilité, en outre, que deux groupements OR' puissent être engagés dans un même cycle ; - p est un nombre entier égal à 0, 1 ou 2, de préférence égal à 0 ou 1. 30 Le composé (A) peut être préparé au moyen du procédé objet de l'invention et décrit précédemment. Page 36 Selon une variante préférée, le composé (A) est susceptible d'être obtenu par le procédé tel que défini précédemment et objet de la présente invention. Selon une variante particulièrement préférée, le composé (A) est un polymère dont la chaîne principale est choisie : 5 - lorsque X est-O-, parmi un polyéther, un polyester, un polyène, un poly(meth)acrylate ou un polyuréthane; et - lorsque X est le groupe -NR4-, parmi un polyéther, un polyène, un poly(meth)acrylate ou un polyuréthane ; et qui comprend au moins un groupement F de formule (I), de préférence terminal, et, plus 10 préférentiellement 2 groupements terminaux F. Selon un mode de réalisation préféré, le polymère (A) est tel que R' est un radical hydrocarboné comprenant de 1 à 2 atomes de carbone. Ledit polymère présente alors avantageusement, lorsqu'il est inclus dans une composition adhésive, une réactivité améliorée, correspondant à un temps de réticulation à l'humidité réduit. 15 Selon un autre mode de réalisation préféré, le polymère (A) est un polyuréthane qui comprend au moins un groupement F, de préférence 2 groupements terminaux F répondant à l'une des formules suivantes : -0(C=0)-CH=CH-111 -Si(le)p(OR3)(3.1,) (I)-1 20 -0(C=0)-NH-le-0(C=0)-CH=CH -RI-Si(R2)p(0123)(343) (I)-2 -NH(C=0)-0-R'°-0(C=0)-CH=CH-R Si(R2)p(012?)(343) (I)-3 25 -NH(C=0)-0-e- NIV-(C=0)-CH=CH-R1-Si(12.2)p(OR3)(3-0 (1)-5. dans lesquelles R', R2, R3, R4, R°, Ft° et RN sont tels que définis précédemment. Le compose (A) répondant aux formules (I)-1, (I)-2, (4-3 et (4-5 ci-dessus peut être préparé conformément aux procédés décrits précédemment aux points 1.2. et 2.2. 30 Selon un mode de réalisation encore plus préféré, le polyuréthane (A) répond à l'une des formules (VII) ou (VIII) : Page 37 r F-R6 (VII) F- R NH-C-0 - R6 Il II 0 0 0-C-NII- R NFI-C-0- R6 O-C-NH- R`-1-11- C-0- R'°-F -s 5 dans lesquelles : - F est le groupement alkoxysilyl de formule (I)-1 : -0- C-CH= Cil- RI-Si (R2)p(OR3)(31)) I I 0 (I)-1 10 - R5 représente un radical divalent hydrocarboné comprenant de 5 à 15 atomes de carbone qui peut être aromatique ou aliphatique, linéaire, ramifié ou cyclique ; - R6 représente un radical divalent hydrocarboné saturé ou insaturé, linéaire ou ramifié comprenant éventuellement un ou plusieurs atomes d'oxygène ; - R'° est le radical tel que défini ci-dessus ; 15 - r est un entier supérieur ou égal à 0 ; - s est un entier supérieur strictement à O. Les exemples suivants sont donnés à titre purement illustratif de l'invention, et ne 20 sauraient être interprétés pour en limiter la portée. Exemple 1 : Métathèse croisée du tripropylène glycol diacrylate (composé (B)) en présence d' allyl triméthoxysilane (composé (C)) et du catalyseur HG2 (composé (D)) Page 38 On utilise du tripropylène glycol diacrylate (masse molaire 300 g/mole, disponible commercialement sous la dénomination SR 306 de chez SARTON1ER) et comme composé (C) l'allyl triméthoxysilane de formule suivante : 5 Le tripropylène glycol diacrylate (1,7 mmol) préalablement purifié sur silice neutre est introduit dans un ballon de 10 ml dans lequel a également été placé un barreau magnétique d'agitation revêtu de Téflon'. L'allyl triméthoxysilane (4,0 mmol) est ensuite ajouté sous agitation dans le ballon par seringue sous atmosphère d'argon. Le rapport r6 des réactifs, tel que défini précédemment, est 10 égal à 4,0 mmol divisé par (2 x 1,7 mmol), soit 1,17. Puis, une solution de catalyseur HOVEYDA-GRUBBS (HG2) (0,57 !mol ou 0,57.10' mmol) dans du CH2C12 sec (3 ml) est ensuite ajoutée en 3 fois à 40 minutes d'intervalle. Le rapport r', tel que défini précédemment, est égal à (2x1,7 mmol) divisé par (0,57.10" mmol) soit 5965 . 15 Le ballon et son contenu sont mis sous argon puis immergés dans un bain d'huile à 40°C pendant 2 heures pour éliminer du milieu réactionnel l'éthylène qui est généré par la réaction de métathèse croisée. On porte ensuite le ballon et son contenu à 80°C sous pression réduite pendant 1 heure afin d'éliminer l'allyl triméthoxysilane en excès n'ayant pas réagi. Au bout de 3 heures à compter de l'addition du catalyseur, le produit présent dans le 20 ballon est extrait après évaporation du solvant sous vide. Le produit est alors récupéré sous la forme d'un liquide incolore sans aucune purification, avec un rendement de 99 % en produit isolé (correspondant au mélange des composés disilylé et monosilylé) et un taux de conversion des fonctions acrylates de 92 %. L'analyse par RMN 1H/13C donne les résultats suivants : 25 1H NMR (400 MHz, CDC13, 293 K) S (ppm) = 7.00 (dt, J= 15, 10 Hz, CH2CH=CH, 1H), 5.79 (d, J = 15 Hz, CH2CH=CH, 1H), 5.05 (bm, CH(CH3)0(C=0), 1H), 4.06; 3.67 (bm, CH(CH3)0CH2CH(CH3)0(C=0), 1H) overlapping with 4.06 (s, CH20(C=0), 2H), 4.00; 3.80 (bm, CH(CH3)CH20(C=0), 1H), 3.55 (s, CH3OSi, 18H), 3.53 (s, CH2OCH(CH3)CH20(C=0), 30 2H), 3.39 (m, CH2CH(CH3)0(C=0), 2H), 1.81 (dd, .1= 8, 5 Hz, CH2CH=CH, 2H), 1.22 (d, .1= 6 Hz, CH(CH3)0(C=0), 3H), 1.14 (bm, CH(CH3)CH20(C=0), 3H), 1.09 (bm, CH(CH3)OCH2CH(CH3)O(C=O), 3H). Page 39 13C{ 'H} NMR (100 MHz, CDC13, 293 K) S (ppm) = 166.3, 166.0, 144.8, 144.5, 121.7, 120.8, 76.0, 75.2, 73.6, 72.2, 69.5, 67.2, 53.6, 51.2, 21.2, 17.8, 16.9. FT-1R = 2970 (C=C-H stretch, alkene), 1710 (C=0 stretch, ester), 1640 (C=C stretch, alkene), 1070 (C-0 stretch), 810 (=C-H bend, alkene), 770 (=C-H bend, alkene). ESI-MS [M-Na] (C23I-144012NaSi2), z = 1, 5 117 Zcalculated = 591.22635, firZeaperimental = 591.2267. Ces valeurs confirment la présence majoritaire du composé disilylé (A) de structure suivante : 0)351 10 et la présence minoritaire du composé monosilylé de structure suivante : Exemple 2 : Métathèse croisée du tripropylène glycol diacrylate (composé (B)) en 15 présence d'allyl triméthoxysilane (composé (C)) et du catalyseur G2 (composé (D)) : On répète l'exemple 1 en remplaçant le catalyseur HG2 par le catalyseur G2. On obtient le même produit, avec un rendement de 95 % en produit isolé et un taux de conversion des fonctions acrylates de 70 °J'o. 20 Exemple 3 : Métathèse croisée d'un polyuréthane diacrylate (polymère (B)) en présence d'allyl triméthoxysilane (composé (C)) et du catalyseur HG2 (composé (D)) : Etape 1 : Synthèse du polyuréthane diacrylate : 25 On synthétise un polyuréthane diacrylate en 2 étapes selon le mode opératoire suivant : Page 40 Kat 315 Dans un réacteur de 2 litres, on introduit successivement 1163 g de polypropylène glycol (0,58 mole) de masse moléculaire en nombre (Mn) égale à 1 800 g/mol, 201 g de 2,4-toluène diisocyanate (1,15 mole), 1,4 g de catalyseur BORCHIO KAT 315 (disponible 5 commercialement chez BORCHERS). On chauffe à 80°C jusqu'à consommation totale des fonctions -OH correspondant à l'obtention d'un polyuréthane terminé -NCO présentant un % NCO de 3,2 % en poids. Puis on introduit dans le milieu réactionnel, 1,4 g de mono méthyl éther de l'hydroquinone (MEHQ - Inhibiteur de polymérisation) puis 132 g de 2-hydroxyéthyl acrylate 10 (1,02 mole) dans un rapport molaire stoechiométrique par rapport aux fonctions -NCO du polyuréthane terminé -NCO précédemment obtenu. On maintient à 80°C sous agitation jusqu'à disparition complète des fonctions -NCO en infra-rouge. Etape 2 : Métathèse croisée du polyuréthane diacrylate : 15 On utilise le polyuréthane diacrylate de l'étape 1, et comme composé (C) l'allyl triméthoxysilane de formule suivante : MENQ Page 41 Le polyuréthane diacrylate (10,0 mmol) et du CH2C12 sec (17 ml) sont introduits dans un ballon de 50 ml dans lequel a également été placé un barreau magnétique d'agitation revêtu de Téflon'. L'allyl triméthoxysilane (21,0 mmol) est ensuite ajouté sous agitation dans le ballon 5 par seringue sous atmosphère d'argon. Le rapport r6 des réactifs, tel que défini précédemment, est égal à 21,0 mmol divisé par (2 x 10,0 mmol), soit 1,05. Puis une solution de catalyseur HOVEYDA-GRUBBS (FIG2) (0,05 mmol) dans du CH2Cl2 sec (3 ml) est ensuite ajoutée en 3 fois à 40 minutes d'intervalle. Le rapport r7, tel que défini précédemment, est égal à 20,0 mmol divisé par 0,05 mmol, soit 400. 10 Le ballon et son contenu sont mis sous argon puis immergé dans un bain d'huile à 40°C pendant 2 heures pour éliminer du milieu réactionnel l'éthylène généré par la métathèse croisée. On porte ensuite le ballon et son contenu à 80°C sous pression réduite pendant 1 heure afin d'éliminer l'allyl triméthoxysilane en excès n'ayant pas réagi. Au bout de 3 heures à compter de l'addition du catalyseur, le produit présent dans le 15 ballon est extrait après évaporation du solvant sous vide. Le produit est alors récupéré sous la forme d'un liquide incolore sans aucune purification, avec un rendement de 99 % en produit isolé et un taux de conversion des fonctions acrylates de 96 %. L'analyse par RMN 114/13C donne les résultats suivants : 20 H NiVIR (400 MHz, CDCI3, 293 K) 3 (ppm) = 7.67 (bs, C(NH)=CH-C(NH), 1H), 7.41-7.22 (bs, NH, 111), 7.13 (bd, CH=CH-C(NH), 1H), 6.95 (bd, CH-CH=C(NH), 1H), 6.95 (bd, CH=CHCH2Si(OCH3)3, 1H), 6.64 (bs, NH, 1H), 5.74 (bdd, CH=CHCH2Si(OCH3)3, 1H), 4.90 (bm, CH(CH3)0(C=0)), 4.27 (bs, OCH2CH20, 4H), 3.60-3.37 (bm, CH(CH3)0(C=0)), 3.47 (s, Si(OCH3)3), 3.31 (bd, CH2CH(CH3)0(C=0), 2.09 (s, C(CH3)CH-CH=C(NH), 3H), 25 1.74 (bd, CH=CHCH2Si(OCEL)3, 2H), 1.19 (bs, CH(CH3)0(C=0)), 1.03 (bs, CH(CH3)0(C=0)). 13C{IF} NMR (100 MHz, CDC13, 293 K) S (ppm) = 166.0, 153.1, 145.3, 137.0, 135.9, 130.5, 120.5, 114.5, 111.9, 175.0, 73.2, 70.3, 63.0, 62.1, 50.7, 17.1, 16.9. FT-1R v (cm-1) = 3300 30 (N-H stretch, amide), 2970 (C=C stretch), 1720 (C=0 stretch, ester), 1080 (C-0 stretch). Ces valeurs confirment la présence majoritaire du composé disilylé de structure suivante : Page 42 et la présence minoritaire du composé monosilylé de structure suivante : 5 Exemple 4 : Métathèse croisée d'un polypropylène glycol diacrylate (polymère (B)) en présence d' allyl triméthoxysilane (composé (C)) et du catalyseur EIG2 (composé (D)) : Etape 1 : Synthèse du polypropylène glycol diacrylate : 10 On synthétise un polyuréthane diacrylate en une étape selon le mode opératoire suivant : 2 CCN Ha.,1`(0,,,,T), Kid 315 29 Dans un réacteur de 2 litres, on introduit successivement 1163 g de polypropylène glycol (0,58 mole) de masse moléculaire en nombre (Mn) égale à 1 800 g/mol, 164 g de 2- 15 isocyanatoéthyl acrylate (1,16 mole), 1,4 g de mono méthyl éther de l'hydroquinone (MEHQ - Inhibiteur de polymérisation) puis 1,4 g de catalyseur BORCHIO KAT 315 (disponible commercialement chez BORCHERS), on chauffe à 80°C jusqu'à la disparition complète des fonctions -NCO en infra-rouge. 20 Etape 2 : Métathèse croisée du polypropylène glycol diacrylate : Page 43 On répète l'étape 2 de l'exemple 3 en remplaçant le polyuréthane diacrylate par le polypropylène glycol diacrylate obtenu à l'étape 1. On obtient un produit récupéré sous la forme d'un liquide incolore sans aucune purification, avec un rendement de 99 ?'b en produit isolé et un taux de conversion des fonctions 5 acrylates de 98 %. L'analyse R_MN 11-1/13C confirme la présence majoritaire du composé disilylé de structure suivante : et la présence minoritaire du produit monosilylé de structure suivante : 10 Exemple 5 : Métathèse croisée d'un polyisoprène diol diacrylate (polymère (B)) en 15 présence d' allyl triméthoxysilane (composé (C)) et du catalyseur EIG2 (composé (D)) : On utilise le polyisoprène diol diacrylate saturé (PIPA disponible chez SAN ESTERS), et comme agent de transfert l'allyl triméthoxysilane de formule suivante : 20 Le polyisoprène diol diacrylate saturé (10,0 mmol) de masse moléculaire en nombre (Mn) égale à 2 700 g/mol et du CH2C12 sec (17 ml) sont introduits dans un ballon de 50 ml dans lequel a également été placé un barreau magnétique d'agitation revêtu de Téflon®, L'allyl triméthoxysilane (21,0 mmol) est ensuite ajouté sous agitation dans le ballon par seringue sous atmosphère d'argon. Le rapport r6 des réactifs, tel que défini précédemment, 25 est égal à 21 mmol divisé par (2 x 10,0 mmol), soit 1,05. Puis une solution de catalyseur HOVEYDA-GRUBBS (HW) (0,05 mmol) dans du CH2Cl2 sec (3 ml) est ensuite ajoutée en 3 fois à 40 minutes d'intervalle. Le rapport r7, tel que défini précédemment, est égal à 20,0 mmol divisé par 0,05 mmol, soit 400. Page 44 Le ballon et son contenu sont mis sous argon puis immergé dans un bain d'huile à 40°C pendant 2 heures pour éliminer du milieu réactionnel l'éthylène généré par la métathèse croisée. On porte ensuite le ballon et son contenu à 80°C sous pression réduite pendant 1 heure afin d'éliminer l'allyl triméthoxysilane en excès n'ayant pas réagi. Au bout de 3 heures à compter de l'addition du catalyseur, le produit présent dans le ballon est extrait après évaporation du solvant sous vide. Le produit est alors récupéré sous la forme d'un liquide incolore sans aucune purification, avec un rendement de 99 en produit isolé et un taux de conversion des fonctions acrylates de 96 'Vo Comme pour les exemples précédents, l'analyse RM 1H/13C confirme la présence majoritaire du composé disilylé de structure suivante : et la présence minoritaire du produit composé de structure suivante : REVENDICATIONS1. Procédé de préparatio n composé comprenant au moins un groupement alko> ily1 de formule (I) : X-C-CH= CH- R1- R2 10 dans laquelle : - X représente -0- ou le groupe -NR4- dans lequel Ri représe d'hydrogène ou un radical alkyle comprenant de 1 à 20 atonies de carbone, préférence de I à 4 atomes de carbone ; - R est un radical hydrocarboné, saturé ou insaturé, linéaire ou ramifié, comprenant 15 de I à 20 atomes de carbone, de préférence de 1 à 9 atomes de carbone et encore plus préférentiellement de I à 2 atomes de carbone ; - représente un radical tilkyl linéaire ou ramifié comprenant delà 4 atomes de carbone, avec la possibilité que, lorsqu'il y a plusieurs radicaux R2, ces derniers soient identiques ou différents ; 20 R? représente un radical al kyl linéaire ou ramifié comprenant de 1 à 4 atomes de carbone, avec la possibilité que, lorsqu'il y a plusieurs radicaux W, ces derniers soient identiques ou différents, et avec la possibilité, en outre, que deux groupements OR' puissent être engagés dans un même cycle et - p est un nombre entier égal à 0, I ou 2, de préférence égal à 0 ou 25 ledit procédé comprenant une réaction de métathèse croisée en présence : (i) d'un composé (B) comprenant au moins un groupement ft" de type acrylate et de formule (I') : -X(C- 30 dans laquelle X est tel que défini ci-dessus ; Page 46 (ii) d'un silane u-ol nique (C) de formule (H) : li,C=C1-1-Ri-Si(R2)p(OR3)(. on ; dans laquelle R1, H: cet R3 sont l ci-dessus ; et .5 (iii) d'un catalyseur de métathèse (D) choisi parmi le catalyseur de GRUBBS de 2à1" Génération i(P) de formule et le catalyseur de 140VEYDA-G1tUBBS de 2eme génération (1-1G2) de formule : 10 2. Procédé de préparation selon la revendication 1, caractérisé en ce que le composé (A) est un polymère dont la chaine principale est choisie - lorsque X est -O-, parmi un poiyéther, un polyester, un piclvéne, un 15 poïy(meth)aerylate ou un polyuréthane; et - lorsque X est le groupe -NR4-, parmi polyether, un polyéne, un poly(in iith)acrylate ou un polyuréthane qui est obtenu à partir d'un polymère (B) dont la chaîne principale est identique à celle du polymère (A). 20 Page 47 3. Procédé de préparation selon la revendication 2, caractérisé en ce que le polymère (A) comprend 2 groupements terminaux F de formule (I) et en ce que le polymère (B) comprend 2 groupements terminaux F' de formule (I'). 4. Procédé de préparation selon l'une des revendications 2 ou 3, caractérisé ce que la chaîne principale des polymères (A) et (B) est un polyuréthane choisi parmi un polyetherpolyuréthane, un polyester-polyuréthane, un polyéther-polyester-polyuréthane, un polyènepolyuréthane, un polyéther-polyène-polyuréthane ou un poly(meth)acrylate-polyuréthane. 10 5. Procédé de préparation selon lune des dications 2 à 4, caractérise en ce que le polymère (A) et le polymère précurseur (B) ont pour chaîne principale un polyuréthane et comprennent 2 groupements terminaux, respectivement F de formule (I) et F' de formule (P), dans lesquelles X représente -0-. 15 6. Procédé de préparation selon la revendic caractérisé en ce que le polyuréthane (A) répond à l'une des formules (VII) ou (V (V il) 20 17- iCr()-0----C-NH- le-NET-C-0-1e 0-C- NIT- le-NEI-C O it' O-C- i . -C-0-e- F Il I Il I: : I O O o 0 0 C) et le polyuréthane précurseur (13) répond, respectivement l'une des formules (VH') 25 ou (VIII') suivante : Page 48 (V11`) ruc '-o-- c- NE- R'- i-C-0 - H-C-0-R6 OE-ï'-N. 121-Nii-C-0-Rn- I I II Il li 0 o o s (Viti`) dans lesquelles : - F est le groupement alkoxysilyl de formule (1)-i -0-C-CH= CH- R Si(R2)p(OR')(3.), I1 0 est le groupement a.crylate ; - R5 représente un radical divalent hydrocarboné comprenant de 5 à 15 atomes de carbone qui peut être aromatique ou aliphatique, linéaire, ramifié ou cyclique ; R6 représente un radical divalent hydrocarboné saturé ou insaturé, linéaire ou ramifié comprenant éventuellement un ou plusieurs atomes d'oxygène P» représente un radical aikylène divalent linéaire ou ramifié, aliphatique OU cyclique, saturé ou insaturé, comprenant de 2 à 6 atomes de carbone ; r est un entier supérieur ou égal à 0 s est un entier supérieur strictement à O. 7. Procédé de préparation selon la revendication I, caractérisé en ce que le composé (A) a une masse molaire comprise entre 170 et 1000 gniole et répond à la formule (VI) : C'=( l CH-RL-Si(R`)p(OR')fi_.PI]fi dans laquelle : Page 49 - M est un radical hydrocarboné, linéaire, ramifié ou cyclique, saturé ou insaturé comprenant de 1 à 6 valences libres et ayant éventuellement un ou plusieurs hétéroatomes au une fonction ester ou une fonction uréthane ou une fonction urée ; et - f est un entier allant de 1 à 6. et le composé (B) répond à la formule (VI') : M[(X-(C=0) -1=C1121f (VI') dans laquelleM est tel que défini dans la formule (VI). 10 8. Procédé de préparation selon l'une des revendications 3 a 7, caractérisé en ce que le catalyseur de metathese (D) est ic catalyseur (11(2). 9. Composé (A) comprenant au moins un groupemen oxysilyl de formule -X-C-CW----CH-RI-Si(R2)p(OR3)(3_p) 1.5 ô (I) elle : - X représente --0- ou le groupe -NR4- dans lequel -B2 représente un atome drogène ou un radical alkyle comprenant de 1 à 20 atomes de carbone, de 20 préférence de 1 à 4 atonies de carbone ; - R' est un radical hydrocarboné, saturé ou insaturé, linéal comprenant del à 20 atomes de carbone, de préférence del à 9 atomes de carbone et encore plus préférentiellement de I à 2 atomes de carbone ; - R2 représente un radical alkyl linéaire ou ramifié comprenant de 1 à 4 atomes de 25 carbone, avec la possibilité que, lorsqu'il y a plusieurs radicaux R2, ces derniers soient identiques ou différents ; - R3 représente un radical alkyl linéaire ou ramifié comprenant de 1 à 4 atomes de carbone, avec ià possibilité que, lorsqu'il y a plusieurs radicaux R3, ces derniers soient identiques ou différents, et avec la possibilité, en outre, que deux groupements OR.' puissent être engagés dans un même cycle ; - p est un nombre entier égal à 0, 1 ou 2, de préférence égal à 0 ou 1. 10. Composé (A) selon la revendication 9, caractérisé en ce qu'il est susceptible d'être obtenu par le procédé tel que défini dans l'une des revendications 1 à 8 11. Composé (A) selon l'un des revendications 9 ou 10, caractérisé en ce qu'il s'agit d'un polymère dont la chaîne principale est choisie - lorsque X est --0-; parmi un polyether, un polyester, un polyé e, un poly (nneth)acrylate ou un polyuréthane; et - lorsque X est le groupe -NR4 parmi oiyéther un polyène, uan 10 poly(meth)acrylate ou un polyuréthane ; et qui comprend 2 groupements terminaux F. 12. Polymère (A) selon la revendication 11, caractérisé en ce que RI est un :Leal hydrocarboné comprenant de 1 à 2 atomes de carbone. 15 13. Polymère (A) selon l'une des revendications I 1 ou 12, caractérisé en ce qu'il s'agit d'un polyuréthane qui comprend 2 groupements terminaux F répondant à l'une des formules suivantes 20 -O (C= CH-CH-Pi OR3''),3.-p) ODA -0(C=0)-NH-R2-0 C=0 'f feC R2 (OR3)(3e, (1)-2 R2},'(013.3)13i» OD-3 25 NR4-(C=0)-CEI=C -R - R2)1,(ORI (1)-5 dans lesquelles Ro, R'`) et RN sont identiques ou différentes et représentent un radical hydrocarboné divalent linéaire ou ramifié, aliphatique ou cyclique, saturé ou insaturé, 30 comprenant de préférence de 2 à 24 atomes de carbone, et étant éventuellement interrompu par un ou plusieurs hetéroatomes. 14. Polymère (A) selon la revendication 13, caractérisé en ce qui nd à l'une des formules (VII) ou (VIII) : F R6-- -O- H H 0 0 (VII) F-R"9- 0- iF 0 1 0 0 1 1 5 'VIII) dans lesquelles - F es( le groupement alkoxysilyi de formule (1)-1 : H CH- RI-Si(R2)p(OW) -p) 0 10 (1)-1 - R.5 représente un radical divalent hydrocarboné comprenant de 5 à 15 atomes de carbone qui peut être aromatique ou aliphatique, linéaire, ramifié ou cyclique ; - R6 représente un radical divalent hydrocarboné saturé ou insaturé, linéaire ou rai comprenant éventuellement un ou plusieurs atomes d'oxygène ; 15 - r est un entier supérieur ou égal à 0 ; s est un entier supérieur strictement à O. 20